(57)【特許請求の範囲】
【請求項１】
テトラフルオロエチレン45〜80モル%、一般式 CF2＝CFO(CF2)2(OCF2)nOCF3 (ここで、nは1〜5の整数である)で表わされるパーフルオロ(ビニルエーテル)50〜20モル%および一般式BrRf-O-CF=CF2(ここで、BrRfは臭素基含有パーフルオロアルキル基である)で表わされる臭素基含有ビニルエーテル0.2〜5モル%よりなり、ηsp/cが0.1〜3dl/gである含フッ素共重合体エラストマー。
【請求項２】
テトラフルオロエチレン、一般式 CF2＝CFO(CF2)2(OCF2)nOCF3 (ここで、nは1〜5の整数である)で表わされるパーフルオロ(ビニルエーテル)および一般式BrRf-O-CF=CF2(ここで、BrRfは臭素基含有パーフルオロアルキル基である)で表わされる臭素基含有ビニルエーテルを共重合反応させることを特徴とする含フッ素共重合体エラストマーの製造法。
【請求項３】
一般式 RBrnIm (ここで、Rはフルオロ炭化水素基、クロロフルオロ炭化水素基、クロロ炭化水素基または炭化水素基であり、nおよびmはいずれも1または2であって、その和は2〜4である)で表わされる含ヨウ素臭素化合物の存在下で共重合反応が行われる請求項２記載の含フッ素共重合体エラストマーの製造法。
【請求項４】
請求項１記載の含フッ素共重合体エラストマー、多官能性不飽和化合物および有機過酸化物を含有してなる含フッ素共重合体エラストマー組成物。
【発明の詳細な説明】
【０００１】
【発明の属する技術分野】
本発明は、含フッ素共重合体エラストマー、その製造法および組成物に関する。更に詳しくは、耐薬品性、耐寒性および耐熱性にすぐれた加硫物を与え得る、臭素基を架橋性基とする新規な含フッ素共重合体エラストマー、その製造法および組成物に関する。
【０００２】
【従来の技術】
テトラフルオロエチレンとパーフルオロ(メチルビニルエーテル)とを共重合させて得られる含フッ素エラストマーは、すぐれた耐薬品性および耐熱性を有するため、苛酷な耐薬品性、耐熱性が要求される個所に、Oリング、ダイヤフラム等の各種機械部品として使用されている。しかしながら、この含フッ素エラストマーは耐寒性に劣っているため、耐寒性が要求されるような用途には適用することができない。
【０００３】
耐薬品性および耐熱性を保持したまま、耐寒性を改善する試みがなされており、パーフルオロ(メチルビニルエーテル) CF2＝CFOCF3のCF3基の代わりにエーテル結合を有するパーフルオロアルキル基を導入することが考えられる。
【０００４】
その一例として、テトラフルオロエチレンと一般式ＣＦ２＝ＣＦＯ［ＣＦ２ＣＦ（ＣＦ３）Ｏ］ｎＣ３Ｆ７との共重合例というものも知られているが（特公昭６１−５７３２４号公報、同６２−３４２４６号公報、同６３−２５００３号公報、特開昭６０−２３４０７号公報など）、分子の構造上ｎの値を大きくとらないとこの共重合体の目的とする耐寒性の改善が達成されず、ｎの値を大きくとると分子量が大きくなって重合性の低下が著しくなってしまうという欠点がみられる。
【０００５】
また、耐寒性を改善するためには、可塑剤、例えば一般式
RfO[CF(CF3)CF2O]nRf´
Rf，Rf´：パーフルオロアルキル基
で表わされるパーフルオロポリエーテル化合物をフッ素ゴムに添加することも行われている。このような可塑剤の添加により、フッ素ゴム加硫物の耐寒性は改善されるものの、高温条件下で長期間使用される間に、可塑剤が加硫成形品表面からブリードアウトして揮散するため、その耐寒性は次第に失われるようになる。また、使用温度が比較的低い場合でも、高真空条件下では可塑剤の揮散を無視することができなくなる。
【０００６】
更に、耐寒性の良好な他のエラストマー、例えばフルオロシリコーンゴムをブレンドすることにより耐寒性を改善することもできるが、その場合には耐薬品性などの本来有する好ましい特性が損なわれるようになる。
【０００７】
【発明が解決しようとする課題】
本発明の目的は、臭素基を架橋性基とする新規な含フッ素共重合体エラストマーであって、耐薬品性、耐寒性および耐熱性にすぐれた加硫物を与え得るものを提供することにある。
【０００８】
【課題を解決するための手段】
かかる本発明の目的は、テトラフルオロエチレン45〜80モル%、一般式CF2＝CFO(CF2)2(OCF2)nOCF3(ここで、nは1〜5の整数である)で表わされるパーフルオロ(ビニルエーテル)50〜20モル%および一般式BrRf-O-CF=CF2(ここで、BrRfは臭素基含有パーフルオロアルキル基である)で表わされる臭素基含有ビニルエーテル0.2〜5モル%よりなり、ηsp/cが0.1〜3dl/gである含フッ素共重合体エラストマーによって達成される。
【０００９】
【発明の実施の形態】
上記一般式で表わされるパーフルオロ(ビニルエーテル)は、以下の如き一連の工程を経て製造される。
0003671517.tif 000002
【００１０】
また、架橋部位を形成させるために用いられる臭素基含有ビニルエーテルとしては、次の一般式で表わされる化合物が用いられる。
BrRf−O−CF＝CF2
BrRf：臭素基含有パーフルオロアルキル基
【００１１】
かかる臭素基含有ビニルエーテルとしては、例えば CF2BrCF2OCF＝CF2、CF2Br(CF2)2OCF＝CF2、CF2Br(CF2)3OCF＝CF2、CF3CFBr(CF2)2OCF＝CF2、CF2Br(CF2)4OCF＝CF2等が用いられ、これらの化合物の詳細については米国特許第4,745,165号明細書に記載されている。
【００１３】
これらの各単量体化合物は、テトラフルオロエチレンと共に含フッ素共重合体エラストマーを形成するが、得られる共重合体中(A)テトラフルオロエチレンは約45〜80モル%、好ましくは約55〜75モル%の割合で、(B)パーフルオロ(ビニルエーテル)は約50〜20モル%、好ましくは約45〜20モル%の割合で、また(C)臭素基含有ビニルエーテルは約0.2〜5モル%、好ましくは約0.3〜3モル%の割合でそれぞれ共重合される。(A)成分単量体をこれ以上の割合で共重合させると、もはやエラストマー状の共重合体を形成させない。(B)成分単量体の共重合割合については、これ以下では耐寒性の改善効果がみられず、一方これ以上の割合で共重合させるとコスト高になるばかりではなく、重合率を低下させ、更に加硫物は耐熱性に劣るようになる。また、(C)成分架橋性単量体の共重合割合については、これ以下では所望の架橋が行われず、一方これ以上の割合で共重合させるとコスト高になるばかりではなく、耐熱性に劣るようになる。
【００１４】
かかる３元共重合体中には、更にコスト削減を主な目的として、共重合反応を阻害せずかつ加硫物性を損わない程度(約20モル%以下)のフッ素化オレフィンや各種のオレフィン化合物またはビニル化合物などを共重合させることもできる。フッ素化オレフィンとしては、例えばフッ化ビニリデン、モノフルオロエチレン、トリフルオロエチレン、トリフルオロプロピレン、ペンタフルオロプロピレン、ヘキサフルオロプロピレン、ヘキサフルオロイソブチレン、クロロトリフルオロエチレン、ジクロロジフルオロエチレン等が用いられ、またオレフィン化合物またはビニル化合物としては、例えばエチレン、プロピレン、1-ブテン、イソブチレン、メチルビニルエーテル、エチルビニルエーテル、ブチルビニルエーテル、シクロヘキシルビニルエーテル、酢酸ビニル、プロピオン酸ビニル、塩化ビニル、塩化ビニリデン、トリフルオロスチレン等が用いられる。これらの内、フッ化ビニリデン、トリフルオロエチレン、ヘキサフルオロプロピレン、クロロトリフルオロエチレン、メチルビニルエーテル等の少なくとも一種が好んで用いられる。これら以外にも、パーフルオロ(メチルビニルエーテル)、パーフルオロ(エチルビニルエーテル)、パーフルオロ(プロピルビニルエーテル)等のパーフルオロビニルエーテル化合物も用いることができる。
【００１５】
共重合体中にはまた、含フッ素ジエン化合物を少量(約1モル%以下)共重合させることもできる。かかる含フッ素ジエン化合物としては、例えばパーフルオロ(1,3-ブタジエン)、パーフルオロ(1,4-ペンタジエン)、1,1,2-トリフルオロ-1,3-ブタジエン、1,1,2-トリフルオロ-1,4-ペンタジエン、1,1,2,3,3-ペンタフルオロ-1,4-ペンタジエン、パーフルオロ(1,7-オクタジエン)、パーフルオロ(ジビニルエーテル)、パーフルオロ(アリルビニルエーテル)、パーフルオロアリルビニルエーテル、パーフルオロビニルビニルエーテル等の炭素数4〜8の含フッ素ジエン化合物が挙げられる。
【００１６】
共重合反応は、乳化重合、けん濁重合、溶液重合、塊状重合等の任意の重合法によって行うことができるが、重合度を高めかつ経済性の面からは乳化重合法が好ましい。乳化重合反応は、過硫酸アンモニウム等の水溶性無機過酸化物またはそれと還元剤とのレドックス系を触媒として、パーフルオロオクタン酸アンモニウム、パーフルオロヘプタン酸アンモニウム、パーフルオロノナン酸アンモニウム等またはそれらの混合物、好ましくはパーフルオロオクタン酸アンモニウムを乳化剤に用いて、一般に圧力約0〜20kg/cm2G、好ましくは約0〜10kg/cm2G、温度約0〜80℃、好ましくは約0〜60℃の条件下で行われる。その際、重合系内のpHを調節するために、Na2HPO4、NaH2PO4、KH2PO4等の緩衝能を有する電解質物質を添加して用いてもよい。
【００１７】
この共重合反応は、好ましくは一般式ＲＢｒｎＩｍ（ここで、Ｒはフルオロ炭化水素基、クロロフルオロ炭化水素基、クロロ炭化水素基または炭化水素基であり、ｎおよびｍはいずれも１または２であって、その和は２〜４である）で表わされる含ヨウ素臭素化合物連鎖移動剤の存在下でも行われ、分子量を調節することにより加工性を改善することができる。
【００１８】
上記一般式で表わされる含ヨウ素臭素化合物としては、重合条件下副反応を起して効果を失わないものの中から選ばれ、R基は一般に炭素数1〜10のフルオロ炭化水素基、クロロフルオロ炭化水素基、クロロ炭化水素基または炭化水素基から選ばれ、いずれの基も−O−、−S−、＝NR、−COOH、−SO2、−SO3H、−PO3Hなどの官能基が結合されていてもよい。
【００１９】
かかる含ヨウ素臭素化合物としては、飽和または不飽和の、脂肪族または芳香族の化合物であって、好ましくはnおよびmがそれぞれ1のものが使用される。nおよび/またはmが2のものは、生成する含フッ素エラストマーが3次元構造となるので、加工性が損われない範囲内で使用されることが望まれる。
【００２０】
鎖状の含ヨウ素臭素化合物としては、例えば1-ブロモ-2-ヨードパーフルオロエタン、1-ブロモ-3-ヨードパーフルオロプロパン、1-ブロモ-4-ヨードパーフルオロブタン、2-ブロモ-3-ヨードパーフルオロブタン、1-ブロモ-2-ヨードパーフルオロ(2-メチルプロパン)、モノブロモモノヨードパーフルオロシクロブタン、モノブロモモノヨードパーフルオロペンタン、モノブロモモノヨードパーフルオロ-n-オクタン、モノブロモモノヨードパーフルオロシクロヘキサン、1-ブロモ-1-ヨ−ド-2-クロロパーフルオロエタン、1-ブロモ-2-ヨード-2-クロロパーフルオロエタン、1-ヨード-2-ブロモ-2-クロロパーフルオロエタン、1,1-ジブロモ-2-ヨ−ドパーフルオロエタン、1,2-ジブロモ-2-ヨードパーフルオロエタン、1,2-ジヨード-2-ブロモパーフルオロエタン、1-ブロモ-2-ヨード-1,2,2-トリフルオロエタン、1-ヨード-2-ブロモ-1,2,2-トリフルオロエタン、1-ブロモ-2-ヨード-1,1-ジフルオロエタン、1-ヨード-2-ブロモ-1,1-ジフルオロエタン、1-ブロモ-2-ヨード-1-フルオロエタン、1-ヨード-2-ブロモ-1-フルオロエタン、1-ブロモ-2-ヨード-1,1,3,3,3-ペンタフルオロプロパン、1-ヨード-2-ブロモ-1,1,3,3,3-ペンタフルオロプロパン、1-ブロモ-2-ヨード-3,3,4,4,4-ペンタフルオロブタン、1-ヨード-2-ブロモ-3,3,4,4,4-ペンタフルオロブタン、1,4-ジブロモ-2-ヨードパーフルオロブタン、2,4-ジブロモ-1-ヨードパーフルオロブタン、1,4-ジヨード-2-ブロモパーフルオロブタン、1,4-ジブロモ-2-ヨード-3,3,4,4-テトラフルオロブタン、1,4-ジヨード-2-ブロモ-3,3,4,4-テトラフルオロブタン、1,1-ジブロモ-2,4-ジヨードパーフルオロブタン、1-ブロモ-2-ヨード-1-クロロエタン、1-ヨード-2-ブロモ-1-クロロエタン、1-ブロモ-2-ヨード-2-クロロエタン、1-ブロモ-2-ヨード-1,1-ジクロロエタン、1,3-ジブロモ-2-ヨードパーフルオロプロパン、2,3-ジブロモ-2-ヨードパーフルオロプロパン、1,3-ジヨード-2-ブロモパーフルオロプロパン、1-ブロモ-2-ヨードエタン、1-ブロモ-2-ヨードプロパン、1-ヨード-2-ブロモプロパン、1-ブロモ-2-ヨードブタン、1-ヨード-2-ブロモブタン、1-ブロモ-2-ヨード-2-トリフルオルメチル-3,3,3-トリフルオロプロパン 、1-ヨード-2-ブロモ-2-トリフルオロメチル-3,3,3-トリフルオロプロパン、1-ブロモ-2-ヨード-2-フェニルパーフルオロエタン、1-ヨード-2-ブロモ-2-フェニルパーフルオロエタン、3-ブロモ-4-ヨードパーフルオロブテン-1、3-ヨード-4-ブロモパーフルオロブテン-1、1-ブロモ-4-ヨードパーフルオロブテン-1、1-ヨード-4-ブロモパーフルオロブテン-1、3-ブロモ-4-ヨード-3,4,4-トリフルオロブテン-1、4-ブロモ-3-ヨード-3,4,4-トリフルオロブテン-1、3-ブロモ-4-ヨード-1,1,2-トリフルオロブテン-1、4-ブロモ-5-ヨードパーフルオロペンテン-1、4-ヨード-5-ブロモパーフルオロペンテン-1、4-ブロモ-5-ヨード-1,1,2-トリフルオロペンテン-1、4-ヨード-5-ブロモ-1,1,2-トリフルオロペンテン-1、1-ブロモ-2-ヨードパーフルオロエチルパーフルオロメチルエーテル、1-ブロモ-2-ヨードパーフルオロエチルパーフルオロエチルエーテル、1-ブロモ-2-ヨードパーフルオロエチルパーフルオロプロピルエーテル、2-ブロモ-3-ヨードパーフルオロプロピルパーフルオロビニルエーテル、1-ブロモ-2-ヨードパーフルオロエチルパーフルオロビニルエーテル、1-ブロモ-2-ヨードパーフルオロエチルパーフルオロアリルエーテル、1-ブロモ-2-ヨードパーフルオロエチルメチルエーテル、1-ヨード-2-ブロモパーフルオロエチルエチルエーテル、1-ヨード-2-ブロモエチルエチルエーテル、1-ブロモ-2-ヨードエチル-2´-クロロエチルエーテル等が挙げられる。これらの含ヨウ素臭素化合物は、適宜公知の方法により製造することができ、例えば含フッ素オレフィンに臭化ヨウ素を反応させることにより、モノブロモモノヨード含フッ素オレフィンが得られる。
【００２１】
また、芳香族の含ヨウ素臭素化合物としては、例えばベンゼンの1-ヨード-2-ブロモ、1-ヨード-3-ブロモ、1-ヨード-4-ブロモ、3,5-ジブロモ-1-ヨード、3,5-ジヨード-1-ブロモ、1-(2-ヨードエチル)-4-(2-ブロモエチル)、1-(2-ヨードエチル)-3-(2-ブロモエチル)、1-(2-ヨードエチル)-4-(2-ブロモエチル)、3,5-ビス(2-ブロモエチル)-1-(2-ヨードエチル)、3,5-ビス(2-ヨードエチル)-1-(2-ブロモエチル)、1-(3-ヨードプロピル)-2-(3-ブロモプロピル)、1-(3-ヨードプロピル)-3-(3-ブロモプロピル)、1-(3-ヨードプロピル)-4-(3-ブロモプロピル)、3,5-ビス(3-ブロモプロピル)-1-(3-ヨードプロピル)、1-(4-ヨードブチル)-3-(4-ブロモブチル)、1-(4-ヨードブチル)-4-(4-ブロモブチル)、3,5-ビス(4-ヨードブチル)-1-(4-ブロモブチル)、1-(2-ヨードエチル)-3-(3-ブロモプロピル)、1-(3-ヨードプロピル)-3-(4-ブロモブチル)、3,5-ビス(3-ブロモプロピル)-1-(2-ヨードエチル)、1-ヨード-3-(2-ブロモエチル)、1-ヨード-3-(3-ブロモプロピル
)、1,3-ジヨード-5-(2-ブロモエチル)、1,3-ジヨード-5-(3-ブロモプロピル)、1-ブロモ-3-(2-ヨードエチル)、1-ブロモ-3-(3-ヨードプロピル)、1,3-ジブロモ-5-(2-ヨードエチル)、1,3-ジブロモ-5-(3-ヨードプロピル)などの各置換体、パーフルオロベンゼンの1-ヨード-2-ブロモ、1-ヨード-3-ブロモ、1-ヨード-4-ブロモ、3,5-ジブロモ-1-ヨード、3,5-ジヨード-1-ブロモ等の各置換体が用いられる。
【００２２】
これらの含ヨウ素臭素化合物は、重合反応の際有機過酸化物ラジカル発生源の作用により、容易にヨウ素および臭素をラジカル開裂させ、そこに生じたラジカルの反応性が高いためモノマーが付加成長反応し、しかる後に含ヨウ素臭素化合物からヨウ素および臭素を引き抜くことによって反応を停止させ、分子末端にヨウ素および臭素が結合した含フッ素エラストマーを与える。分子末端に結合したヨウ素原子および臭素原子は、過酸化物加硫の際架橋部位としての働きをも有している。
【００２３】
含ヨウ素臭素化合物は、一般に得られる含フッ素共重合体エラストマー中にそれぞれヨウ素および臭素として約５重量％以下、一般には約０．００１〜５重量％、好ましくは約０．０１〜３重量％となるように結合させる。
【００２４】
本発明に係る含フッ素共重合体エラストマーは、後記方法で測定したηsp/cが約0.1〜2dl/gの値を有し、従来公知の種々の加硫方法、例えば有機過酸化物を用いるパーオキサイド加硫法、ポリアミン化合物を用いるポリアミン加硫法、ポリヒドロキシ化合物を用いるポリオール加硫法あるいは放射線、電子線などの照射法などによって硬化させることができるが、これらの中でパーオキサイド加硫法は、硬化したエラストマーが機械的強度にすぐれかつ架橋点の構造が安定な炭素一炭素結合を形成し、耐薬品性、耐摩耗溶剤性などにすぐれた加硫物を与えるため、特に好ましい方法といえる。
【００２５】
パーオキサイド加硫法に用いられる有機過酸化物としては、例えば2,5-ジメチル-2,5-ビス(第3ブチルパーオキシ)ヘキサン、2,5-ジメチル-2,5-ビス(第3ブチルピーオキシ)ヘキシン-3、ベンゾイルパーオキシド、ビス(2,4-ジクロロベンゾイル)パーオキシド、ジクミルパーオキシド、ジ第3ブチルパーオキシド、第3ブチルクミルパーオキシド、第3ブチルパーオキシベンゼン、1,1-ビス(第3ブチルパーオキシ)-3,5,5-トリメチルシクロヘキサン、2,5-ジメチルヘキサン-2,5-ジヒドロキシパーオキシド、α,α´-ビス(第3ブチルパーオキシ)-p-ジイソプロピルベンゼン、2,5-ジメチル-2,5-ジ(ベンゾイルパーオキシ)ヘキサン、第3ブチルパーオキシイソプロピルカーボネート等が使用される。
【００２６】
これらの有機過酸化物が用いられるパーオキサイド加硫法では、通常共架橋剤として多官能性不飽和化合物、例えばトリ(メタ)アリルイソシアヌレート、トリ(メタ)アリルシアヌレート、トリアリルトリメリテート、N,N´-m-フェニレンビスマレイミド、ジアリルフタレート、トリス(ジアリルアミン)-s-トリアジン、亜リン酸トリアリル、1,2-ポリブタジエン、エチレングリコールジアクリレート、ジエチレングリコールジアクリレート等が併用される。
【００２７】
パーオキサイド加硫系に配合される以上の各成分は、一般に含フッ素共重合体エラストマー１００重量部当り有機過酸化物が約０．１〜１０重量部、好ましくは約０．５〜５重量部の割合で、共架橋剤が約０．１〜１０重量部、好ましくは約０．５〜５重量部の割合でそれぞれ用いられる。
【００２８】
上記の各成分からなる組成物中には、カーボンブラック、シリカ等の無機充填材、ＺｎＯ、ＣａＯ，Ｃａ（ＯＨ）２、ＭｇＯ，ＰｂＯ、合成ハイドロタルサイト等の受酸剤、各種顔料、ポリエチレングリコールモノメチルエーテル、クラウンエーテル等の加工助剤、ＲｆＯ［ＯＣＦ（ＣＦ３）ＣＦ２Ｏ］ｎＲｆ′、ＲｆＯ［ＣＦ（ＣＦ３）ＣＦ２Ｏ］ｐ（ＣＦ２ＣＦ２Ｏ）ｑ（ＣＦ２Ｏ）ｒＲｆ′、ＲｆＯ（ＣＦ２ＣＦ２Ｏ）ｎ（ＣＦ２Ｏ）ｍＲｆ′、ＲｆＯ（ＣＦ２ＣＦ２ＣＦ２Ｏ）ｎＲｆ′［Ｒｆ，Ｒｆ′：パーフルオロアルキル基］、分子中に−（ＣＦＸＯＣＦ２）ａ（ＣＦ２）ｂ（ＣＦ２ＯＣＦＸ）ｃ−［Ｘ：ＦまたはＣＦ３基］を有するパーフルオロアルキレンエーテルトリアジンオリゴマー（特開平７−２８５９４８号公報参照）等の可塑剤、安定剤、その他必要な配合剤が適宜配合される。
【００２９】
本発明に係る含フッ素共重合体エラストマーは、パーオキサイド架橋性を有する他の物質、例えばシリコーンオイル、シリコーンゴム、フルオロシリコーンゴム、フルオロホスフアゼンゴム、エチレン−酢酸ビニル共重合体、エチレン−アクリル酸エステル共重合体、エチレン−プロピレン（−ジエン）共重合ゴム、アクリロニトリル−ブタジエン共重合ゴム、アクリル酸エステルゴムなどとブレンドし、共架橋させることもできる。
【００３０】
組成物の調製は、ロール、ニーダ、バンバリーミキサなどを用いて混練することによって行われ、それの架橋は、約140〜220℃で約5〜60分間加熱することにより行われる。二次加硫を行う場合には、空気中または窒素ガス雰囲気中などの不活性雰囲気中、約150〜250℃で約5〜50時間で行われることが好ましい。
【００３１】
【発明の効果】
本発明に係る、臭素基を架橋性基とするテトラフルオロエチレンと特定のパーフルオロ(ビニルエーテル)との共重合体エラストマーは、耐薬品性、耐寒性および耐熱性にすぐれた加硫物を与えることができる。しかも、かかる含フッ素共重合体エラストマーは、好重合率(好収率)で製造することができる。
【００３２】
【実施例】
次に、実施例について本発明を説明する。
【００３３】
実施例１
容量500mlのステンレス鋼製オートクレーブ内を脱気し、そこに
蒸留水                                              200ml
パーフルオロオクタン酸アンモニウム                     5g
リン酸二水素カリウム                                   2g
を仕込んだ後、
CF2＝CF2 [TFE]    64.3モル% (全仕込量として30g)
CF2＝CFO(CF2)2(OCF2)2OCF3 [PFVE]   34.2モル% (全仕込量として66g)
CF2＝CFO(CF2)2Br          [FBrVE]   1.5モル% (全仕込量として1.9g)
よりなる単量体混合物を、2.0〜2.5kg/cm2Gになる迄圧入する。その後、40℃に重合温度を上げて約4kg/cm2Gの圧力とした後、過硫酸アンモニウム0.5gおよび亜硫酸ナトリウム0.1gを溶解させた水溶液10mlを圧入し、重合反応を開始させた。圧力が3kg/cm2Gになったところで、上記組成の単量体混合物を4kg/cm2Gの圧力になる迄追加し、このような操作をくり返した。所定量の単量体混合物を仕込んだ後、圧力が1.2kg/cm2Gになる迄30時間重合反応を継続させた。得られたラテックスを塩化ナトリウム水溶液中に添加してポリマーを凝析し、これを水洗、乾燥して、３元共重合体65g(重合率66%)を得た。
【００３４】
得られた共重合体は、TFE 69.0モル%、PFVE 29.8モル%、FBrVE 1.2モル%の組成(19F-NMRおよび元素分析により確認)を有しており、またηsp/c [パーフルオロ(2-ブチルテトラヒドロフラン)100mlに0.1gを溶解] は0.8dl/g、Tg(DSC法)は -39℃であった。
【００３５】
実施例２
容量500mlのステンレス鋼製オートクレーブ内を脱気し、そこに
蒸留水                                              200ml
パーフルオロオクタン酸アンモニウム                     5g
リン酸二水素カリウム                                   2g
ICH2CH2Br                                           0.28g
を仕込んだ後、
CF2＝CF2 [TFE]    64.3モル% (全仕込量として30g)
CF2＝CFO(CF2)2(OCF2)2OCF3 [PFVE]   34.2モル% (全仕込量として66g)
CF2＝CFO(CF2)2Br          [FBrVE]   1.5モル% (全仕込量として1.9g)
よりなる単量体混合物を、2.0〜2.5kg/cm2Gになる迄圧入する。その後、40℃に重合温度を上げて約4kg/cm2Gの圧力とした後、過硫酸アンモニウム0.5gおよび亜硫酸ナトリウム0.1gを溶解させた水溶液10mlを圧入し、重合反応を開始させた。圧力が3kg/cm2Gになったところで、上記組成の単量体混合物を4kg/cm2Gの圧力になる迄追加し、このような操作をくり返した。所定量の単量体混合物を仕込んだ後、圧力が1.0kg/cm2Gになる迄40時間重合反応を継続させた。得られたラテックスを塩化ナトリウム水溶液中に添加してポリマーを凝析し、これを水洗、乾燥して、３元共重合体59g(重合率60%)を得た。
【００３６】
得られた共重合体は、TFE 70.2モル%、PFVE 28.7モル%、FBrVE 1.1モル%、ヨウ素１重量%の組成(19F-NMRおよび元素分析により確認)を有しており、またηsp/c [パーフルオロ(2-ブチルテトラヒドロフラン)100mlに0.1gを溶解] は0.3dl/g、Tg(DSC法)は-36℃であった。
【００３７】
実施例３
容量3Ｌのステンレス鋼製オートクレーブ内を窒素ガスで置換した後脱気し、そこに
蒸留水                                            1800ml
パーフルオロオクタン酸アンモニウム                   40g
リン酸二水素カリウム                                 20g
を仕込んだ。再度オートクレーブ内を窒素ガスで置換した後脱気し、そこに
CF2＝CF2 [TFE]            32g
CF2＝CFO(CF2)2(OCF2)2OCF3 [PFVE]          216g
CF2＝CFO(CF2)2Br          [FBrVE]         2.0g
よりなる単量体混合物を仕込んだ。その後、40℃に重合温度を上げた後、過硫酸アンモニウム2.0gおよび亜硫酸ナトリウム0.4gを溶解させた水溶液30mlを圧入し、重合反応を開始させた。圧力が3.5kg/cm2Gになったところで、TFEを4kg/cm2Gの圧力になる迄追加し、このような操作をくり返した。この際、FBrVEも0.4g/hrの割合で仕込んだ。9時間重合反応を継続させた後、更にTFE 65gおよびFBrVE 3.6gを追加して１時間反応を継続し、冷却後未反応ガスをパージした。得られたラテックスを塩化ナトリウム水溶液中に添加してポリマーを凝析し、これを水洗、乾燥して、３元共重合体223g(重合率70%)を得た。
【００３８】
得られた共重合体は、TFE 72.0モル%、PFVE 27.1モル%およびFBrVE 0.9モル%よりなる組成(19F-NMRおよび元素分析により確認)を有しており、またηsp/c [パーフルオロ(2-ブチルテトラヒドロフラン)100mlに0.1gを溶解] は0.73dl/g、Tg(DSC法)は-39℃であった。
【００３９】
比較例
容量500mlのステンレス鋼製オートクレーブ内を脱気し、そこに
蒸留水                                              200ml
パーフルオロオクタン酸アンモニウム                     5g
リン酸二水素カリウム                                   2g
を仕込んだ後、
CF2＝CF2 [TFE]    64.3モル% (全仕込量として30g)
CF2＝CFOCF2CF(CF3)OC3F7 [FP2VE]  34.2モル% (全仕込量として69g)
CF2＝CFO(CF2)2Br        [FBrVE]   1.5モル% (全仕込量として1.9g)
よりなる単量体混合物を、2.0〜2.5kg/cm2Gになる迄圧入する。その後、40℃に重合温度を上げて約4kg/cm2Gの圧力とした後、過硫酸アンモニウム0.5gおよび亜硫酸ナトリウム0.1gを溶解させた水溶液10mlを圧入し、重合反応を開始させた。圧力が3kg/cm2Gになったところで、上記組成の単量体混合物を4kg/cm2Gの圧力になる迄追加し、このような操作をくり返した。所定量の単量体混合物を仕込んだ後、圧力が1.2kg/cm2Gになる迄30時間重合反応を継続させた。得られたラテックスを塩化ナトリウム水溶液中に添加してポリマーを凝析し、これを水洗、乾燥して、３元共重合体45g(重合率45%)を得た。
【００４０】
得られた共重合体は、TFE 72.0モル%、FP2VE 27.0モル%およびFBrVE 1.0モル%よりなる組成(19F-NMRおよび元素分析により確認)を有しており、またηsp/c [パーフルオロ(2-ブチルテトラヒドロフラン)100mlに0.1gを溶解] は0.8dl/g、Tg(DSC法)は-24℃であった。
【００４１】
実施例４
前記実施例１、２および比較例で得られた共重合体(含フッ素共重合体エラストマー)100重量部に、
MTカーボンブラック                                     20重量部
2,5-ジメチル-2,5-ジ(第3ブチルパーオキシ)ヘキサン      1.5  〃
酸化鉛(PbO)                                             3  〃
トリアリルイソシアヌレート                              4  〃
を加え、２本ロールミル上で混練した。
【００４２】
これらの混練物について、１８０℃、１０分間のプレス加硫（一次加硫）および窒素雰囲気中、２３０℃、１８時間のオーブン加硫（二次加硫）を行い、得られた加硫シートについて、常態物性（ＤＩＮ５３５０５，５３５０４準拠）の測定、耐熱老化性（２３０℃のギャオーブン中に７０時間曝した後の引張強さの変化率として測定）および耐寒性（Ｔｇとして測定）の評価、圧縮永久歪（ＡＳＴＭ  Ｄ−３９５  Ｍｅｔｈｏｄ  Ｂ；  ２００℃、７０時間）の測定を行い、次の表に示されるような結果を得た。
【００４３】
0003671517.tif 000003